(57)【要約】【課題】難燃性と高い破断伸びを有し、しかも従来より長寿命の難燃性樹脂組成物及びそれを用いた成形加工品、防火テープを提供する。【解決手段】塩素化ポリエチレン１００質量部に対し、金属水酸化物を５０質量部以上２００質量部以下、フリットを５０質量部以上２００質量部以下含有する組成物からなり、前記組成物が過酸化物架橋されているものである。【選択図】なし【特許請求の範囲】
【請求項１】
塩素化ポリエチレン１００質量部に対し、金属水酸化物を５０質量部以上２００質量部以下と、軟化点が２００℃以上５００℃以下であるフリットを５０質量部以上２００質量部以下含有する組成物からなり、前記組成物が過酸化物架橋されていることを特徴とする難燃性樹脂組成物。
【請求項２】
前記金属水酸化物が、水酸化アルミニウム、水酸化マグネシウム、水酸化カルシウム、ハイドロタルサイトの中から選ばれた１種以上のものからなる請求項１に記載の難燃性樹脂組成物。
【請求項３】
前記組成物の架橋度が５％以上７０％以下である請求項１または２に記載の難燃性樹脂組成物。
【請求項４】
前記組成物は、鉛及び鉛化合物を含有しない請求項１〜３のいずれかに記載の難燃性樹脂組成物。
【請求項５】
前記組成物はホウ酸塩、スズ酸塩の中から選ばれた１種以上を１質量部以上２０質量部以下含有することを特徴とする請求項１〜４のいずれかに記載の難燃性樹脂組成物。
【請求項６】
前記ホウ酸塩がホウ酸亜鉛であり、前記スズ酸塩がスズ酸亜鉛であることを特徴とする請求項５に記載の難燃性樹脂組成物。
【請求項７】
請求項１〜６のいずれかに記載の難燃性樹脂組成物を成形加工してなることを特徴とする成形加工品。
【請求項８】
請求項１〜６のいずれかに記載の難燃性樹脂組成物をテープ状に成形加工してなることを特徴とする防火テープ。
【発明の詳細な説明】
【技術分野】
【０００１】
本発明は、防火性を向上させた難燃性樹脂組成物及びそれを用いた成形加工品、さらに電力ケーブルなどに巻き付けて使用する防火テープに関するものである。
【背景技術】
【０００２】
洞道等に敷設されている超高圧ＯＦケーブルあるいは高圧ＣＶケーブル等の重要幹線ケーブル類は雷やケーブルの劣化などにより、万一地絡した場合、地絡により火災が発生、延焼により被害が拡大する。
【０００３】
このような延焼を防止するため、ケーブル最外層に難燃で耐延焼性に優れた防火テープを巻き付けている。防火テープは地絡が発生したときにケーブル等の絶縁体が膨張し破裂することを防止したり、火災が発生したときに延焼拡大を防止する機能が必要となり、これらの機能を長期間持続することが求められる。
【０００４】
従来より電線・ケーブルの延焼防止の方法として、特許文献１や特許文献２に開示されるような防火層形成材（防火テープ）をケーブルや電線に巻き付けて実施されてきた。
【先行技術文献】
【特許文献】
【０００５】
【特許文献１】特開昭５７−１６２２１１号公報
【特許文献２】特開昭５６−８４７３８号公報
【発明の概要】
【発明が解決しようとする課題】
【０００６】
難燃性樹脂組成物を、例えばケーブル等の最外層に巻きつけて防火テープとして用いた場合、防火テープに着火したときに延焼を抑え、鎮火することで延焼被害を最小限に抑制するために用いられるため、防火テープとして用いる難燃性樹脂組成物には、主に高い難燃性と燃焼時の固化性と２００％以上の破断伸びが必要である。
【０００７】
このため、難燃性樹脂組成物を防火テープとして用いた場合は、垂直トレイ法によるＶＴＦＴ難燃試験（ＩＥＥＥ  ｓｔｄ  ３８３）に合格することが求められる。
【０００８】
また、さらに高い耐燃焼性及び耐熱性の求められるケーブルに使用する場合には、垂直トレイ法によるＶＴＦＴ難燃試験（ＩＥＥＥ  ｓｔｄ  ３８３(１９７４)）において、２０分燃焼後のシース炭化長が６０ｃｍ以下を達成する必要がある。これを達成していない防火テープであると燃焼中に防火テープが裂けて落下してシースが露出し、炎がシースに直接当たり燃焼が進行しやすくなる。このため、燃焼中に固化する難燃性樹脂組成物の製造が求められる。
【０００９】
また、地絡発生時は瞬間的に高温になり電線の絶縁体やケーブル絶縁体（シース）が分解し、ガス化、更には爆発的燃焼に至る。この際、防火テープは、電線やケーブルの発火口を塞いで延焼を防止することが要求される。
【００１０】
この延焼防止能力は破断伸びと関連があり、破断伸びが１５０％以下になると地絡発生時に防火テープが破壊することが分っている。従って防火テープが破壊しないためには、破断伸びが２００％を切ったときを寿命と判定し、その寿命が長いことが必要となる。
【００１１】
従来の防火テープは、使用環境５０℃の条件で２０年の寿命であるのに対し、ケーブルの耐用年数はそれ以上を要求されると共に、さらに長期化が期待されていることから、従来の防火テープは一度張替えを行う必要があった。
【００１２】
そこで、本発明の目的は、上記課題を解決し、難燃性と高い破断伸びを有し、しかも従来よりも長寿命の難燃性樹脂組成物及びそれを用いた成形加工品、防火テープを提供することにある。
【課題を解決するための手段】
【００１３】
上記目的を達成するために、請求項１の発明は、塩素化ポリエチレン１００質量部に対し、金属水酸化物を５０質量部以上２００質量部以下と、軟化点が２００℃以上５００℃以下であるフリットを５０質量部以上２００質量部以下含有する組成物からなり、前記組成物が過酸化物架橋されていることを特徴とする難燃性樹脂組成物である。
【００１４】
請求項２の発明は、前記金属水酸化物が、水酸化アルミニウム、水酸化マグネシウム、水酸化カルシウム、ハイドロタルサイトの中から選ばれた１種以上のものからなる請求項１に記載の難燃性樹脂組成物である。
【００１５】
請求項３の発明は、前記組成物の架橋度が５％以上７０％以下である請求項１または２に記載の難燃性樹脂組成物である。
【００１６】
請求項４の発明は、前記組成物は、鉛及び鉛化合物を含有しない請求項１〜３のいずれかに記載の難燃性樹脂組成物である。
【００１７】
請求項５の発明は、前記組成物はホウ酸塩、スズ酸塩の中から選ばれた１種以上を１質量部以上２０質量部以下含有することを特徴とする請求項１〜４のいずれかに記載の難燃性樹脂組成物である。
【００１８】
請求項６の発明は、前記ホウ酸塩がホウ酸亜鉛であり、前記スズ酸塩がスズ酸亜鉛であることを特徴とする請求項５に記載の難燃性樹脂組成物である。
【００１９】
請求項７の発明は、請求項１〜６のいずれかに記載の難燃性樹脂組成物を成形加工してなることを特徴とする成形加工品である。
【００２０】
請求項８の発明は、請求項１〜６のいずれかに記載の難燃性樹脂組成物をテープ状に成形加工してなることを特徴とする防火テープである。
【００２１】
請求項１〜４の発明は、難燃性と高い破断伸びを有し、しかも従来よりも長寿命の難燃性樹脂組成物を提供するものであり、請求項５，６の発明はさらに耐熱性及び耐燃焼性の求められる環境で使用する場合に高い効果を発揮する難燃性樹脂組成物を提供するものである。
【発明の効果】
【００２２】
本発明の難燃性樹脂組成物は、耐熱性、耐燃焼性、燃焼時の固化性、耐加熱変形性に優れ、しかも従来よりも長寿命化であるという優れた効果を発揮するものであり、より具体的には、以下の効果を奏する。
【００２３】
（１）防火テープ（防火層形成材）の破断伸びが２００％を切る時間は１３０℃の条件の下、８日以上で、固化性は３００ｇ以上、加熱変形率は２５％以下となる。
【００２４】
（２）本発明の防火テープはケーブルに巻き付けることができ施工が簡単である。
【００２５】
（３）本発明の防火テープは経済性が良い。
【００２６】
（４）本発明の防火テープは、垂直トレイ法によるＶＴＦＴ難燃試験（ＩＥＥＥ  ｓｔｄ  ３８３）に十分耐えうるものであり、実用途での効果が期待できる。
【図面の簡単な説明】
【００２７】
【図１】本発明の防火テープの実施の形態を示し、（ａ）、（ｂ）は本発明の防火テープの１枚の厚みを変えた実施の形態の斜視図、（ｃ）は本発明の防火テープを３枚重ねた実施の形態の斜視図である。
【図２】本発明の防火テープを電線（或いはケーブル）に巻いて使用した例を示す斜視図である。
【発明を実施するための形態】
【００２８】
以下、本発明の好適な一実施の形態を添付図面に基づいて詳述する。
【００２９】
本発明は、塩素化ポリエチレン１００質量部に対し、金属水酸化物を５０質量部以上２００質量部以下と軟化点が２００℃以上５００℃以下であるフリットを５０質量部以上２００質量部以下含有した組成物より構成され、かつその組成物が過酸化物架橋剤を用いて過酸化物架橋された難燃性樹脂組成物である。
【００３０】
さらに上記組成物に、ホウ酸塩、スズ酸塩の中から１種以上を１質量部以上２０質量部以下添加しても良い。
【００３１】
上記組成物の主成分の他に、可塑剤、無機充填剤、難燃助剤、安定剤、パラフィンを添加するようにしてもよい。
【００３２】
次に本発明の組成物の主成分について説明する。
【００３３】
塩素化ポリエチレン；
塩素化ポリエチレンは、平均分子量５００００以上５０００００以下、塩素含有量２０質量％以上４５質量％以下の範囲が使用できるが、難燃性と高い破断伸びのためには平均分子量７００００以上２５００００以下、塩素含有量３０質量％以上４５質量％以下の範囲が望ましい。
【００３４】
分子量が５００００未満の場合は強靭性の大幅な低下を招き、分子量が５０００００を超える場合は成形加工性が悪くなるためである。また、塩素含有量が３０質量％未満、特に２０質量％より小さい場合は難燃性の低下が大きく、塩素含有量が４５％を超える場合は剛性が大きくなり可とう性の著しい低下を伴うためである。
【００３５】
フリット；
フリットは、例えば、単一非結晶性のリン酸塩硝子粉末で、主な組成分がＰ2Ｏ5、Ａｌ2Ｏ3，Ｂ2Ｏ3、Ｋ2Ｏ，Ｎａ2Ｏから構成され、軟化点が２００℃以上５００℃以下のものが使用できる。軟化点が２００℃未満と低い場合、軟化する時期が早すぎるため、効果的に延焼を防止できない。軟化点が５００℃を超えて高いと、延焼の勢いが強い場合、軟化する時期が遅くなり、フリットが軟化しても延焼を防止できない。前述したフリットは塩素化ポリエチレン１００質量部に対して、５０質量部以上２００質量部以下とする必要がある。５０質量部未満では、ＶＴＦＴ級の難燃性を付与することが難しく、また、２００質量部を超えると押出成形性が著しく低下する。
【００３６】
金属水酸化物；
金属水酸化物には、水酸化アルミニウム、水酸化マグネシウム、水酸化カルシウム、ハイドロタルサイトの中から１種以上を使用することができる。
【００３７】
ここで、垂直トレイ法によるＶＴＦＴ級の難燃性を付与するにはＪＩＳＫ７２０１に準拠した酸素指数で３５以上が必要である。
【００３８】
そこで金属水酸化物は、塩素化ポリエチレン１００質量部に対して、５０質量部以上２００質量部以下とする必要がある。５０質量部未満では、ＶＴＦＴ級の難燃性を付与することが難しく、また、２００質量部を超えると押出成形性が著しく低下する。
【００３９】
ホウ酸塩またはスズ酸塩；
ホウ酸塩またはスズ酸塩は、塩素化ポリエチレンの塩素と反応し、ホウ酸の塩化物またはスズ酸の塩化物になり、塩素化ポリエチレンの炭化を促進させて、難燃性樹脂組成物を固化する働きがある。
【００４０】
ホウ酸塩またはスズ酸塩の添加量は、塩素化ポリエチレン１００質量部に対して、１質量部以上２０質量部以下とする。１質量部未満では、配合量が不十分であり難燃性樹脂組成物を固化させることができない。２０質量部を超えると、固化しやすい分、破断伸びの低下も早く、寿命が不十分となる。
【００４１】
ホウ酸塩は例えば、ホウ酸亜鉛、ホウ酸アルミニウム、ホウ酸ナトリウムが用いられる。特にホウ酸亜鉛を水酸化物で表面処理したものが望ましく、例えばＡＬＣＡＮＥＸ  ＦＲＣ(水澤化学工業株式会社製)を用いることができる。
【００４２】
スズ酸亜鉛は例えば、アンチモン化スズ、テトラエチル第二スズ、塩化第一スズ、ｎ−ブチル第二スズトリクロライド、ジ−ｎ−ブチル第二スズジクロライド、ジメチル第二スズジクロライド、クロム酸第一スズ、六塩化スズ二アンモニウム、六塩化スズ二カリウム、酢酸第一スズ、オキシジエチル第二スズ、酸化第二スズ、ビス（トリ−ｎ−ブチル第二スズ）オキサイド、しゅう酸第一スズ、酒石酸第一スズ、酸化スズ（ＩＶ）水和物、三酸化亜鉛スズ、四酸化スズニカドミウム、三酸化スズカドミウム、三酸化スズカルシウム、三酸化スズストロンチウム、三酸化スズ鉛、三酸化スズバリウム、三酸化スズマグネシウム、セレン化スズ、テルル化スズ、ふっ化第一スズ、よう化第一スズ、よう化第二スズ、硫化第一スズとこれらの水酸化物が用いられる。この中でスズ酸亜鉛が望ましく、例えばＡＬＣＡＮＥＸ  ＺＳ（水澤化学工業株式会社製）を用いることができる。
【００４３】
上記主成分の組成範囲では、フリットと金属水酸化物の組合せ効果によって難燃性を発揮する。
【００４４】
すなわち、第一に、フリット及び金属水酸化物は、規定量の範囲内で、且つ多いほど難燃性は高くなる。
【００４５】
第二に、火災が発生した場合には高温により、防火テープが熱を受け膨張することで、電線（ケーブル）と防火テープとの間に空隙が生じるため熱伝達性が悪くなり、防火効果を高める。
【００４６】
第三に、塩素化ポリエチレンが分解炭化してもフリットが融点以上の高温で溶融し、防火テープの表面を覆い、強固な防火層を形成してグローワイヤ性を向上させる効果がある。
【００４７】
また、本発明では鉛および鉛化合物を含有しないことが好ましい。
【００４８】
塩素化ポリエチレンに代表されるハロゲン系ポリマは熱劣化により脱塩酸し、劣化が進行する。脱塩酸したＨＣｌによって劣化反応が連鎖的に進む（ジッパー反応）。鉛化合物は塩酸を捕捉して塩化鉛として安定化し、ジッパー反応を抑制する作用がある。従って、これまで、塩素化ポリエチレンに代表されるハロゲン系ポリマに対し、耐熱性を付与するため三塩基性硫酸鉛に代表される鉛化合物を安定剤として加えることが一般的であった。
【００４９】
しかし、このような重金属および重金属化合物は人体に対し、有害であることから未添加とするのが好ましい。鉛および鉛化合物に代わるものとして、本発明では金属水酸化物を添加する。金属水酸化物と共にエポキシ系化合物を添加するとさらに好ましい。エポキシ系化合物は、塩酸を捕捉する作用があるからである。
【００５０】
次に、上記の主成分に適宜添加する添加剤を説明する。
【００５１】
過酸化物架橋剤；
過酸化物架橋の架橋剤としては、例えば、ジクミルパーオキサイド、２，５−ジメチル−２，５−ジ（ｔ−ブチルパーオキシ）ヘキサン、ｔ−ブチルパーオキシベンゾエート、１，１−ジ（ｔ−ブチルパーオキシ）−３，３，５−トリメチルシクロヘキサン、１，３−ビス（ｔ−ブチルパーオキシイソプロピル）ベンゼン等が用いられる。
【００５２】
この架橋剤として、各種の多官能性モノマーを併用しても良い。例えば、トリアリルイソシアネートやトリアリルトリメリテートやポリブタジエンが適する。
【００５３】
架橋剤の添加量は、塩素化ポリエチレン１００質量部に対して１質量部以上５質量部以下添加するのがよい。
【００５４】
無機充填剤；
無機充填剤としては、クレー、シリカ、アルミナ等を用いることができる。これらは、フリットや金属水酸化物と同様に、塩素化ポリエチレン１００質量部に対して、５０質量部以上２００質量部以下とするのがよい。
【００５５】
難燃助剤；
難燃助剤としては、防火性を向上させる目的で、通常用いられている三酸化アンチモンが好ましい。
【００５６】
安定剤；
安定剤は、ヒンダート・フェノール系、アミン系、硫黄系を使用できるが、特にヒンダート・フェノール系に過酸化物分解剤を併用することが望ましい。
【００５７】
ヒンダート・フェノール系は単独で自動酸化劣化においてラジカル連鎖禁止剤として自動酸化の連鎖を止める効果がある。
【００５８】
具体的には、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）−１，３，５−トリアジン、ペンタエリスリチル・テトラキス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート、Ｎ，Ｎ'−ヘキサメチレンビス（３，５−ジ−ｔ−ブチル−４−ヒドロキシ−ヒドロシンナマミド）、３，５−ジ−ｔ−ブチル−４−ヒドロキシベンジルフォスフォネート−ジエチルエステル、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレイト、オクチル化ジフェニルアミン、２，４，−ビス［（オクチルチオ）メチル］−Ｏ−クレゾール、イソオクチル−３−（３，５−ジ−ｔ−ブチル−４−ヒドロキシフェニル）プロピオネートが挙げられる。
【００５９】
過酸化物分解剤；
過酸化物分解剤は、連鎖禁止反応で生じた過酸化物をアルコールに還元する効果があり、ヒンダート・フェノール系と併用することで単独に比べて安定剤として相乗効果が得られる。
【００６０】
過酸化物分解剤には、例えば２−メルカプトベンズイミダゾールの亜鉛塩やジブチルジチオカルバミン酸ニッケルやジラウリル−３−３'−チオジプロピオネートやトリス（ノニル化フェニル）フォスファイトが用いられる。
【００６１】
可塑剤；
可塑剤としては、トリメリット酸エステル類、アジピン酸エステル類、リン酸エステル類から選定した１種類以上の耐熱性可塑剤を使用することができる。
【００６２】
パラフィン；
パラフィンは、上記の混合成分であるコンパウンドの粘度調整と加工性のために添加するのが好ましい。
【００６３】
次に防火テープの成形を説明する。
【００６４】
上述した本発明の組成物を、１００℃以上に保持したロールで混練したのち、熱プレスや蒸気を用いて加熱を行い、過酸化物架橋を行うと共にシート状に加工し、これを所定の幅にカットして防火テープとする。
【００６５】
過酸化物架橋による架橋度は、１２０℃〜１８０℃で、２分〜１０分の間で加熱することで、５％以上７０％以下の範囲で架橋度を調整できる。
【００６６】
架橋度が７０％より大きい場合には、防火テープの伸びが低下するため、実用的ではない。また、５％より小さい場合には、加熱変形率が大きくなり、実用的ではない。
【００６７】
本発明においては、架橋度を５％以上７０％以下とすることにより、使用環境５０℃の条件下で６０年相当の長寿命化を満足することができる。
【００６８】
さて、図１は、本発明の防火テープ１を示したものである。
【００６９】
図１（ａ）は、その厚さが厚い（２〜５ｍｍ）防火テープ１ａを示し、図１（ｂ）は、厚さが薄い（０．５〜２ｍｍ）防火テープ１ｂを示し、図１（ｃ）は、防火テープ１ｂを複数枚積層して防火テープ１としたものである。
【００７０】
これら防火テープ１は、図２に示すように導体２の外周が絶縁体層３で被覆された電線（ケーブル）４の外周面に縦添え、斜め巻きなどにて巻き付けて耐火電線（耐火ケーブル）５とする。この巻き付け施工には、防火テープ１に予め粘着剤６を塗布しておき、巻き付けることで電線（ケーブル）４の外周面に接着する。
【００７１】
電線（ケーブル）４の外周面に図１（ｃ）に示した多層構造の防火テープ１を巻き付けた場合は、火災に遭遇し、高温に暴露された際に、防火テープ１の外側の層から順に熱を受けて膨張し剥離するため、防火テープ１は多重の剥離層として機能し、防火性が向上する。
【００７２】
この本発明の防火テープは、洞道等に敷設されている超高圧ＯＦケーブルあるいは高圧ＣＶケーブル等のような重要幹線ケーブル類に巻いて使用することができる。
【００７３】
本発明の防火テープの１枚の厚みは５ｍｍ以下での使用が好ましい。５ｍｍより厚いと、テープ状にできないためである。
【００７４】
また、電線・ケーブルへの巻付施工を容易にするため防火テープに粘着層を塗布し、更にその上にセパレータを設けた構造としても良い。この場合、耐油性、耐水性の点から変性アクリル系粘着剤が好ましい。
【実施例】
【００７５】
本発明の実施例１〜１１と比較例１〜１３を表１、表２に示す。
【００７６】
【表１】
2012211298.tif 000002
【００７７】
【表２】
2012211298.tif 000003
【００７８】
表１、表２に示した組成物の成分の混合は、１２０℃に保持した６インチロールで５分間混練して行った。
【００７９】
実施例１〜５、１０、１１は、その後、熱プレスを用いて１０ＭＰａの圧力と１５０℃の温度で３分間保持して、架橋度を５０％とした架橋を行い、１．２ｍｍ厚のシートを作製した。また実施例６〜９は、架橋度の影響を試験するため、加熱温度を１２０〜１８０℃の範囲で変えて架橋度を５〜７０％に調整して１．２ｍｍ厚のシートを作製した。さらに、フリットの軟化点の影響を試験するため実施例１〜９の軟化点４４０℃に対して、実施例１０は軟化点２０５℃、実施例１１は軟化点４９６℃のフリットを使用した。
【００８０】
表１、表２におけるシートの評価は、次の通りに行った。
【００８１】
寿命；
５０℃で６０年の寿命は、加速劣化試験に基づきアレニウスプロットにより１３０℃で８日の寿命と等価であることから、１３０℃で８日以上の加速劣化寿命をもって、５０℃で６０年の寿命を持つ防火テープと判断した。
【００８２】
加速劣化試験は、１３０℃加熱後の破断伸びが２００％を切る時間で測定した。この破断伸びの測定はＪＩＳ  Ｋ６３０１に基づき、ＪＩＳ２号ダンベル試験片を用いて行った。試験片を１３０℃で一定時間加熱した後に破断伸びを２００ｍｍ／ｍｉｎの引張速度で評価する。破断伸びの値が２００％に達したときの加熱時間を寿命とした。
【００８３】
酸素指数；
ＪＩＳＫ７２０１に準拠した燃焼性試験で酸素指数を測定した。
【００８４】
固化性；
１０ｍｍ×１０ｍｍ×厚さ１．２ｍｍの試験片にバーナーで下側から５分間炎を当て、その後、常温に戻す。その燃焼物を圧縮試験機（テンシロン）にセットし、圧縮速度１ｍｍ／ｍｉｎで歪を加える。その燃焼物が圧壊した荷重を固化性とした。
【００８５】
架橋度（ゲル分率）；
架橋度を測定するため、サンプル約２ｇを１００メッシュの真鍮製の網に入れて１１０℃のキシレン中で２４ｈ抽出した。全配合量（質量部）をａ、キシレンに対する不溶成分配合量（質量部）をｂ、ポリマ量（質量部）をｃとし、また試料の初期質量をＷ0、抽出後乾燥した状態での質量をＷ1とし、次の数１に示した式に従いゲル分率を求めて架橋度とした。
【００８６】
【数１】
2012211298.tif 000004
【００８７】
加熱変形率；
加熱変形率はＪＩＳ  Ｃ３００５に従い８０℃で３０分、１０Ｎの荷重を加えて評価した。
【００８８】
表１の実施例１〜１１に示したように、塩素化ポリエチレン１００質量部に対し、金属水酸化物を５０質量部以上２００質量部以下と軟化点が２００℃以上５００℃以下であるフリットを５０質量部以上２００質量部以下含有した組成物より構成され、かつその組成物を過酸化物架橋することにより、耐熱性、難燃性、燃焼時の固化性、耐加熱変形性に優れた防火テープを提供することができる。
【００８９】
これに対し、表２に示した比較例１〜１３は、耐熱性、難燃性、燃焼時の固化性、加熱変形性が劣る。
【００９０】
比較例１は、金属水酸化物を含まないため、難燃性に劣る。比較例２は、フリットが４０質量部と少ないため、固化性が劣り、難燃性も目標値より低くなっている。比較例３は、フリットが２２０質量部と多いため、寿命が短い。比較例４は、金属水酸化物が４０質量部と少ないため、難燃性に劣る。比較例５は、金属水酸化物が２２０質量部と多いため、固化性が劣る。比較例６は、金属水酸化物に代えて炭酸カルシウムを添加したものであるが、難燃性が劣る。比較例７は、フリットの軟化点が１５３℃と低いものを用いたため、固化性が劣る。比較例８は、フリットの軟化点が５４０℃と高いため、固化性が劣る。
【００９１】
比較例９は、塩素化ポリエチレンに代えて、ＥＰゴムを用いたものであるが、難燃性に劣る。
【００９２】
比較例１０は、フリットが４０質量部と少なく且つ金属水酸化物が４０質量部と少ないため、固化性と難燃性に劣り、特に固化性については非常に低い値となっている。比較例１１は、フリットが４０質量部と少なく且つ金属水酸化物が２２０質量部と多いため、固化性に劣る。比較例１２は、フリットが２２０質量部と多く且つ金属水酸化物が４０質量部と少ないため、寿命は短く難燃性に劣る。比較例１３は、フリットと金属水酸化物が共に２２０質量部と多いため、寿命が短い。
【００９３】
次に、前記組成物にさらにホウ酸塩またはスズ酸塩を添加した場合の実施例１２〜２６と比較例１４〜２３を以下に示す。
【００９４】
実施例１２〜２６と比較例１４〜２３を表３、表４に示す。
【００９５】
【表３】
2012211298.tif 000005
【００９６】
【表４】
2012211298.tif 000006
【００９７】
表３、表４に示した組成物の成分の混合及び、試験シートの作製は実施例１と同様であり、組成物の架橋度は５０％に設定して作製した。
【００９８】
表３、表４におけるシートの評価は、次の通りに行った。
【００９９】
寿命、酸素指数の測定方法及び評価基準ついては、実施例１〜１１、比較例１〜１４と同様である。
【０１００】
シース炭化長；
難燃試験はＩＥＥＥ３８３(１９７４)に従い行った。サンプルとして２２ｋＶ  ＣＶ−Ｔ  ３ｘ２００ｍｍＳＱで２．５ｍのケーブルを準備し、試験は２本のケーブルをはしご状に垂直に設置されたトレイに取り付け、トレイ下方から規定のバーナーによりケーブルを燃焼させる。２０分間燃焼させて鎮火した後でバーナー位置からトレイ上方へのケーブルシースの炭化長を評価する。
【０１０１】
通常の難燃試験は、難燃性樹脂組成物からなる防火テープで保護されたケーブルの下端から６０ｃｍの位置を２０分間バーナーで燃焼させた後に、シース上端（約２４０ｃｍ）まで延焼しない（炭化長約２４０ｃｍ）ときに合格判定となる。しかし、難燃性樹脂組成物からなる防火テープをさらに耐熱性及び耐燃焼性の求められる場所で使用する場合には、より厳しい基準で判断され、上記の難燃試験でシースの炭化長がバーナー位置から６０ｃｍ以下であることが求められる。
【０１０２】
固化性；
１０ｍｍ×１０ｍｍ×厚さ１．４ｍｍの試験片にバーナーで下側から５分間炎を当て、その後、常温に戻す。その燃焼物を圧縮試験機（テンシロン）にセットし、圧縮速度１ｍｍ／ｍｉｎで歪を加える。その燃焼物が圧壊した荷重を固化性とした。
【０１０３】
表３の実施例１２〜２６に示したように、塩素化ポリエチレン１００質量部に対し、金属水酸化物を５０質量部以上２００質量部以下と軟化点が２００℃以上５００℃以下であるフリットを５０質量部以上２００質量部以下、ホウ酸塩、スズ酸塩の中から１種以上を１質量部以上２０質量部以下含有した組成物より構成され、かつその組成物を過酸化物架橋することにより、耐熱性、耐燃焼性、燃焼時の固化性、耐加熱変形性に優れた防火テープを提供することができる。
【０１０４】
これに対し、表４に示した比較例１４〜２３は、耐熱性、耐燃焼性、燃焼時の固化性が劣る。
【０１０５】
比較例１４は、フリットの配合量が４０質量部と少ないために、固化性に劣る。比較例１５は、フリットの配合量が２３０質量部と多いために、寿命試験が６日と短い。比較例１６は、金属水酸化物の配合量が４０質量部と少ないために、酸素指数が低く、難燃性に劣ることがわかる。比較例１７は、金属水酸化物の配合量が２３０質量部と多いために、寿命が７日と短い。比較例１８は、ホウ酸亜鉛の配合量が０．５質量部と少ないために、固化性が２００gと低くなる。比較例１９は、ホウ酸亜鉛の配合量が２５質量部と多いために、寿命が短い。比較例２０は、スズ酸亜鉛の配合量が０．５質量部と少ないために、固化性が２００gと低くなる。比較例２１は、スズ酸亜鉛の配合量が２５質量部と多いために、寿命が短い。比較例２２は、フリットの軟化点が１５３℃と低いものを用いたため、固化性が劣る。比較例２３は、フリットの軟化点が５４０℃と高いため、固化性が劣る。
【０１０６】
以上の結果より、本発明は以下の効果を奏する。
【０１０７】
（１）防火テープ（防火層形成材）の破断伸びが２００％を切る時間は１３０℃の条件の下、８日以上で、シース炭化長６０ｃｍ以下、固化性は３００ｇ以上となる。
【０１０８】
（２）本発明の防火テープはケーブルに巻き付けることができ施工が簡単である。
【０１０９】
（３）本発明の防火テープは経済性が良い。
【０１１０】
（４）本発明の防火テープは、垂直トレイ法によるＶＴＦＴ難燃試験（ＩＥＥＥ  ｓｔｄ  ３８３(１９７４)）に十分耐えうるものであり、実用途での効果が期待できる。
【符号の説明】
【０１１１】
１  防火テープ
４  電線（ケーブル）
５  耐火電線（耐火ケーブル）
６  粘着剤
【図１】
2012211298.tif 000007
【図２】
2012211298.tif 000008